(57)【要約】【課題】本来ポリイミド樹脂が有する耐熱性、電気絶縁性、機械強度特性、不燃性等の優れた特性を維持したまま、スクリーン印刷用オーバーコート材等の耐熱電子部品用途に適したポリイミド前駆体組成物及びこれを用いた電子部品並びに被膜形成方法を提供すること。【解決手段】芳香族テトラカルボン酸二無水物と芳香族ジアミンとの重合により得られるポリイミド前駆体を主成分とし、このポリイミド前駆体に含まれる酸固形分１００重量部に対して、オルガノポリシロキサン、ポリアクリル酸エステル又はポリビニルエーテルの少なくともいずれかを、０．０１重量部以上５．００重量部以下添加する。【選択図】なし【特許請求の範囲】
【請求項１】
芳香族テトラカルボン酸二無水物と芳香族ジアミンとの重合により得られるポリイミド前駆体を主成分とし、このポリイミド前駆体に含まれる酸固形分１００重量部に対して、オルガノポリシロキサン、ポリアクリル酸エステル又はポリビニルエーテルの少なくともいずれかを、０．０１重量部以上５．００重量部以下添加してなることを特徴とするポリイミド前駆体組成物。
【請求項２】
前記オルガノポリシロキサン、ポリアクリル酸エステル又はポリビニルエーテルのいずれかの分子量が、３千以上１０万以下であることを特徴とする請求項１に記載のポリイミド前駆体組成物。
【請求項３】
前記オルガノポリシロキサン、ポリアクリル酸エステル又はポリビニルエーテルのいずれかの溶解度パラメータδが、７．３ｃａｌ／ｃｍ３以上９．４ｃａｌ／ｃｍ３以下であることを特徴とする請求項１又は請求項２に記載のポリイミド前駆体組成物。
【請求項４】
前記オルガノポリシロキサン、ポリアクリル酸エステル又はポリビニルエーテルのいずれかの表面張力γが、０．０２０Ｎ／ｃｍ以上０．０３５Ｎ／ｃｍ以下であることを特徴とする請求項１から請求項３のいずれかに記載のポリイミド前駆体組成物。
【請求項５】
表面張力γＰＩが０．０２０Ｎ／ｃｍ以上０．０４０Ｎ／ｃｍ以下であることを特徴とする請求項１から請求項４のいずれかに記載のポリイミド前駆体組成物。
【請求項６】
４０度Ｃにおける粘度η４０が２０Ｐ以上５８０Ｐ以下であることを特徴とする請求項１から請求項５のいずれかに記載のポリイミド前駆体組成物。
【請求項７】
ポリスチレン換算重量平均分子量が１０万以上２０万以下であることを特徴とする請求項１から請求項６のいずれかに記載のポリイミド前駆体組成物。
【請求項８】
固形分濃度が１０重量％以上２８重量％以下であることを特徴とする請求項１から請求項７のいずれかに記載のポリイミド前駆体組成物。
【請求項９】
請求項１から請求項８のいずれかに記載のポリイミド前駆体組成物をイミド転化してなるポリイミド樹脂の層を有することを特徴とする電子部品。
【請求項１０】
請求項１から請求項８のいずれかに記載のポリイミド前駆体組成物を基材に印刷し、３０度Ｃ以上５０度Ｃ以下で乾燥させた後、イミド転化させることを特徴とする被膜形成方法。
【発明の詳細な説明】
【技術分野】
【０００１】
本発明は、スクリーン印刷用オーバーコート材等の用途に適したポリイミド前駆体組成物、及びこれを用いてフレキシブル配線基板（ＦＰＣ）等に塗布乾燥後、ポストベイクして形成される電子部品並びに被膜形成方法に関するものである。
【背景技術】
【０００２】
ポリイミドは耐熱・保護材料として優れているため、種々の基材表面にコーティングされて用いられている。コーティング方法としては、従来からスピンコートやスクリーン印刷等が知られているが、工程短縮等のニーズに対応する観点からは、スクリーン印刷が望ましい。
【０００３】
このスクリーン印刷に用いられるコーティング材としては、印刷時の高せん断速度下で粘度が一時的に低下することにより流動し、基材に転移した後、だれたり流れたりしないことが求められるため、通常、ビンガム流体であってチクソトロピー性を有する材料が求められている。
【０００４】
このようなチクソトロピー性を有するスクリーン印刷に適した材料は、ニュートン流体にフィラー粉末を混合分散することにより得られることが知られている。あるいは特許文献１に記載のように、ポリイミド前駆体組成物に無機・有機粉末を混合したものが知られている。
【０００５】
そのようなポリイミド前駆体組成物に無機・有機粉末を混合したものは、チクソトロピー性を有するため、スクリーン印刷材料には適している。しかし、チクソトロピー性は有するものの、本来ポリイミド樹脂が有している耐熱性、電気絶縁性、機械強度特性、不燃性等の、優れた特性を損ねてしまうことになるため、望ましいものではない。
【０００６】
そこで、特許文献２に記載のように、ポリアミド酸組成物を加熱処理することによりチクソトロピー性を付与する技術が提案されているが、そのような技術は製造方法が煩雑であり、しかもポリアミド酸組成物が不安定であるという問題がある。
【０００７】
また、特許文献３に記載のように、非溶解性の溶剤と消泡剤などを混合する方法も提案されているが、このような非溶解性の溶剤を樹脂組成物に均一に微分散させることは困難であり、樹脂組成物の安定性が乏しくなる。
【特許文献１】特開２００６−３６９１３号公報
【特許文献２】特許第３２１６８４９号公報
【特許文献３】特開２００６−１６９３５２号公報
【発明の開示】
【発明が解決しようとする課題】
【０００８】
印刷性を向上させるには、消泡性、すなわち塗膜の泡かみを抑えることと、平滑性、すなわち塗膜の凹凸及びはじきをなくすことの二つの要素を、ともに向上させることが必要である。ここで消泡とは、表面張力が均一になって発生している泡の表面に、それよりも表面張力の小さな粒子を付着させることにより泡の表面張力を不均一にさせ、その泡をつぶすことをいう。従来、印刷における平滑性の向上手段は、無機・有機粉末を混合してチクソトロピー性を付与することが一般的であるが、本発明においては、従来の技術とは異なり、より消泡効果の高い添加剤を用い、かつ、基材に塗布後、適切な温度で乾燥させることにより、消泡性及び平滑性の両方をともに満足させ、印刷性の向上が実現できることを見出した。
【０００９】
すなわち、本発明の解決課題は、上記従来技術の問題点を克服し、チクソトロピー性を付与する無機・有機粉末を混合することなく印刷性を向上させ、また、溶液中への微分散が困難な溶剤を大量に添加することなく安定した組成物としつつ、本来ポリイミド樹脂が有する耐熱性、電気絶縁性、機械強度特性、不燃性等の優れた特性を維持したまま、スクリーン印刷用オーバーコート材等の耐熱電子部品用途に適したポリイミド前駆体組成物、及びこれを用いた電子部品並びに被膜形成方法を提供することにある。
【課題を解決するための手段】
【００１０】
この課題を解決するため、本発明のポリイミド前駆体組成物は、芳香族テトラカルボン酸二無水物と芳香族ジアミンとの重合により得られるポリイミド前駆体組成物を主成分とし、このポリイミド前駆体に含まれる酸固形分１００重量部に対して、オルガノポリシロキサン、ポリアクリル酸エステル又はポリビニルエーテルの少なくともいずれかを、０．０１重量部以上５．００重量部以下添加してなることを特徴とするものである。
【００１１】
また、本発明のポリイミド前駆体組成物は、前記オルガノポリシロキサン、ポリアクリル酸エステル又はポリビニルエーテルのいずれかの分子量が、３千以上１０万以下であることを特徴とするものである。
【００１２】
また、本発明のポリイミド前駆体組成物は、前記オルガノポリシロキサン、ポリアクリル酸エステル又はポリビニルエーテルのいずれかの溶解度パラメータδが、７．３ｃａｌ／ｃｍ３以上９．４ｃａｌ／ｃｍ３以下であることを特徴とするものである。
【００１３】
また、本発明のポリイミド前駆体組成物は、前記オルガノポリシロキサン、ポリアクリル酸エステル又はポリビニルエーテルのいずれかの表面張力γが、０．０２０Ｎ／ｃｍ以上０．０３５Ｎ／ｃｍ以下であることを特徴とするものである。
【００１４】
また、本発明のポリイミド前駆体組成物は、その表面張力γＰＩが０．０２０Ｎ／ｃｍ以上０．０４０Ｎ／ｃｍ以下であることを特徴とするものである。
【００１５】
また、本発明のポリイミド前駆体組成物は、４０度Ｃにおける粘度η４０が２０Ｐ以上５８０Ｐ以下であることを特徴とするものである。
【００１６】
また、本発明のポリイミド前駆体組成物は、ポリスチレン換算重量平均分子量が１０万以上２０万以下であることを特徴とするものである。
【００１７】
また、本発明のポリイミド前駆体組成物は、固形分濃度が１０重量％以上２８重量％以下であることを特徴とするものである。
【００１８】
また、本発明の電子部品は、前記いずれかのポリイミド前駆体組成物をイミド転化してなるポリイミド樹脂の層を有することを特徴とするものである。
【００１９】
さらに、本発明の被膜形成方法は、前記いずれかのポリイミド前駆体組成物を基材に印刷し、３０度Ｃ以上５０度Ｃ以下で乾燥させた後、イミド転化させることを特徴とするものである。
【発明の効果】
【００２０】
本発明のポリイミド前駆体組成物は、上記構成からなるため、後掲する表２に示すように、これを用いて塗布、焼成してなる塗膜の印刷性がきわめて良好である。すなわち、塗膜の消泡性がよく、かつ、平滑性に優れている。また、塗膜としての耐屈曲性に富み、塗布する対象基材との密着性がよく、しかも不燃性を有している。したがって、このような優れた特性を有するポリイミド前駆体組成物を用いた本発明の電子部品は、印刷時の高せん断速度下においてもポリイミド前駆体組成物がだれたり流れたりしないため、とくに、スクリーン印刷用オーバーコート材等のような用途に有効である。また、本発明の被膜形成方法は、本発明のポリイミド前駆体組成物を基材に印刷した後、最も適切な温度において乾燥させるため、従来技術による被膜と比較して、消泡性がよく、かつ、平滑性に優れた被膜を形成することができる。
【発明を実施するための最良の形態】
【００２１】
本発明のポリイミド前駆体組成物は、芳香族テトラカルボン酸二無水物と芳香族ジアミンとの重合により得られるポリイミド前駆体組成物を主成分とし、その酸固形分１００重量部に対して、オルガノポリシロキサン、ポリアクリル酸エステル又はポリビニルエーテルのいずれかを、０．０１重量部以上５．００重量部以下添加してなることが必要である。
【００２２】
まず、芳香族テトラカルボン酸二無水物と芳香族ジアミンとの重合により得られるポリイミド前駆体組成物を主成分として用いることの理由は、本来ポリイミドが有する電気絶縁特性、耐熱性、可とう性、耐薬品性等の優れた性質を、最も効果的に利用することができる点にある。
【００２３】
本発明において、芳香族テトラカルボン酸二無水物として、３，４，３’，４’−ベンゾフェノンテトラカルボン酸二無水物、無水ピロメリト酸、３，４，３’，４’−ビフェニルテトラカルボン酸二無水物、３，４，３’，４’−ジフェニルスルホキシドテトラカルボン酸二無水物、２，３，３’，４’−ジフェニルエーテルテトラカルボン酸二無水物、３，４，３’，４’−ジフェニルスルフィドテトラカルボン酸二無水物、２，３，３’，４’−ビフェニルテトラカルボン酸二無水物、２，３，３’，４’−ジフェニルメタンテトラカルボン酸二無水物、３，４，３’，４’−ジフェニル（２，２−イソプロピリデン)テトラカルボン酸二無水物、２，３，３’，４’−ジフェニルスルホキシドテトラカルボン酸二無水物、３，４，３’，４’−ジフェニルエーテルテトラカルボン酸二無水物、３，４，３’，４’−ジフェニルスルホンテトラカルボン酸二無水物、２，３，３’，４’−ジフェニルスルホントラカルボン酸二無水物、２，３，３’，４’−ジフェニルスルフィドテトラカルボン酸二無水物、３，４，３’，４’−ジフェニルスルメタンテトラカルボン酸二無水物、２，３，３’，４’−ベンゾフェノンテトラカルボン酸二無水物、２，３，３’，４’−ジフェニル（２，２−イソプロピリデン)テトラカルボン酸二無水物、４，４'‐（ヘキサフルオロイソプロピル）フタル酸二無水物、ビスフェノール酸二無水物などを単独で、又は混合して用いることができる。
【００２４】
本発明において、芳香族ジアミンとして、４，４’−ジアミノジフェニルメタン、４，４’−ジアミノジフェニルスルホン、４，４’−ジアミノジフェニルエーテル、１，４−ジアミノベンゼン、１，３−ジアミノベンゼン、２，２’−ジメチル−４，４’−ジアミノビフェニル、２，４−ジアミノトルエン、３，４’ −ビフェニルジアミン、３，４’−ジアミノジフェニルスルホキシド、２，２−ビス（３−アミノフェニル）プロパン、４，４’−ジアミノベンゾフェノン、３，３’ −ビフェニルジアミン、３，４’−ジアミノジフェニルエーテル、２，６−ジアミノトルエン、４，４’−ビフェニルジアミン、３，３’−ジアミノジフェニルスルホン、３，４’−ジアミノジフェニルメタン、３，３’−ジアミノジフェニルエーテル、４，４’−ビス（４−アミノフェニル）スルフィド、３，３’−ジアミノジフェニルメタン、２，２−ビス（４−アミノフェニル）プロパン、２，２−（３−アミノフェニル）（４−アミノフェニル）プロパン、３，３’−ジアミノベンゾフェノン、３，３’−ジメチル−４，４’−ジアミノビフェニル、３，３’−ビス（４−アミノフェニル）スルフィド、４，４’−ジアミノジフェニルスルホキシド、３，４’−ジアミノベンゾフェノン、３，３’−ジアミノジフェニルスルホキシド、３，４’−ジアミノジフェニルスルホン、２，５−ジアミノトルエン、３，３’−ジアミノジフェニルエーテル、４，４’−ビス（４−アミノフェニル）スルフィド、３，３’−ジアミノジフェニルメタン、２，２−ビス（４−アミノフェニル）プロパン、２，２−（３−アミノフェニル）（４−アミノフェニル）プロパン、３，３’−ジアミノベンゾフェノン、３，３’−ジメチル−４，４’−ジアミノビフェニル、２，２’−ジメチル−４，４’−ジアミノビフェニル、３，４’−ビス（４−アミノフェニル）スルフィド、３，３’−ビス（４−アミノフェニル）スルフィド、４，４’−ジアミノジフェニルスルホキシド、３，４’−ジアミノベンゾフェノン、３，３’−ジアミノジフェニルスルホキシド、３，４’−ジアミノジフェニルスルホン、２，５−ジアミノトルエン、３，３’−ヒドロキシ−４，４’−ジアミノビフェニル、１，３−ビス−（３−アミノフェノキシ）ベンゼン、１，３−ビス−（４−アミノフェノキシ）ベンゼン、ジアミノベンゾアニリド、メチレンジアニリンを単独で、又は混合して用いることができる。
【００２５】
本発明において、芳香族テトラカルボン酸二無水物と芳香族ジアミンとの重合において用いる有機極性溶媒としては、例えば、Ｎ，Ｎ−ジメチルホルムアミド、Ｎ，Ｎ−ジメチルアセトアミド、Ｎ，Ｎ−ジエチルアセトアミド、Ｎ−メチル−２−ピロリドン、１，３−ジメチル−２−イミダゾリジノン、Ｎ−メチルカプロラクタム、ヘキサメチルホスホリックトリアミド、１，２−ジメトキシエタン、ジグライム、トリグライム、テトラヒドロフラン、１，４−ジオキサン、γ−ブチロラクトン、炭酸ジメチル、炭酸ジエチル、炭酸エチレン、炭酸プロピレン、ジエトキシエタン、ジメチルスルホキシド、スルホランなどが挙げられる。Ｎ，Ｎ−ジメチルアセトアミドが好ましい。これらの溶媒を単独で又は混合物として、あるいはトルエン、キシレン、すなわち芳香族炭化水素、メタノール、エタノール、すなわちアルコールなどの他の溶媒と混合して用いることができる。
【００２６】
次に、添加剤として、オルガノポリシロキサン、ポリアクリル酸エステル又はポリビニルエーテルの少なくともいずれかを選択することの理由は、本発明の目的とする印刷性向上に寄与する消泡効果が優れている点にある。オルガノポリシロキサンとしては、ジメチルポリシロキサン、フェニルメチルポリシロキサン、ビニルメチルポリシロキサン、エーテル変性ポリシロキサン等を用いることができる。ポリアクリル酸エステルとしては、ポリアクリル酸エチル、ポリアクリル酸イソブチル、ポリアクリル酸ノルマルブチル、ポリアクリル酸２−エチルヘキシル、ポリアクリル酸ターシャリーブチル、ポリアクリル酸イソノニル等を用いることができる。また、ポリビニルエーテルとしては、ポリエチルビニルエーテル、ポリノルマルプロピルビニルエーテル、イソプロピルビニルエーテル、ノルマルブチルビニルエーテル、イソブチルビニルエーテル、ターシャリーブチルビニルエーテル、ノルマルオクチルビニルエーテル、２−メチルヘキシルビニルエーテル等を用いることができる。なお、後述する実施例においては、添加剤としてオルガノポリシロキサン及びポリアクリル酸エステルを用いた場合を例示しているが、同様に、ポリビニルエーテルを添加剤として用いた場合にも、同等の効果を奏することができる。
【００２７】
前記ポリイミド前駆体に含まれる酸固形分１００重量部に対して、オルガノポリシロキサン、ポリアクリル酸エステル又はポリビニルエーテルの少なくともいずれかを、０．０１重量部以上５．００重量部以下添加する必要がある。０．０１重量部未満では、塗膜の平滑性を得ることが難しく、また、５．００重量部を超えると、本来ポリイミド樹脂が有する耐熱性、電気絶縁性、機械強度特性、不燃性等の優れた特性が発揮されにくくなるからである。
【００２８】
このように、本発明においては、ポリイミド前駆体に添加すべき添加剤の種類を規定するとともに、その添加率の適正な範囲を規定することにより、従来提案されていたようなチクソトロピー性付与のために無機・有機粉末を混合したり、ポリアミド酸組成物を加熱処理したりする必要をなくし、かつ、非溶解性の溶剤を用いたりする必要もなくすことができる。従来技術とは異なる観点から、印刷性向上のために最適な添加剤の種類及び適正な添加率の範囲を見出した点に、本発明の最大の特徴がある。
【００２９】
本発明において、前記オルガノポリシロキサン、ポリアクリル酸エステル又はポリビニルエーテルのいずれかの分子量は、３千以上１０万以下であることが好ましい。３千未満では、消泡効果がなく、また、１０万を超えると、はじいてしまうからである。
【００３０】
本発明において、前記オルガノポリシロキサン、ポリアクリル酸エステル又はポリビニルエーテルのいずれかの溶解度パラメータδは、７．３ｃａｌ／ｃｍ３以上９．４ｃａｌ／ｃｍ３以下であることが好ましい。ここで、溶解度パラメータδとは、凝集エネルギー密度の平方根で定義され、溶液に対する溶解しやすさを示すものである。溶液の溶解度パラメータとの差が小さいほど溶解しやすく、差が大きいほど溶解しにくくなる。溶解度パラメータδが７．３ｃａｌ／ｃｍ３未満では、消泡効果は高いが、はじいてしまうからである。また、９．４ｃａｌ／ｃｍ３を超えると、溶液に溶解してしまうため、消泡効果を得ることができないからである。
【００３１】
本発明において、前記オルガノポリシロキサン、ポリアクリル酸エステル又はポリビニルエーテルのいずれかの表面張力γは、０．０２０Ｎ／ｃｍ以上０．０３５Ｎ／ｃｍ以下であることが好ましい。０．０２０Ｎ／ｃｍ未満では、表面張力γが小さすぎてはじいてしまい、また、０．０３５Ｎ／ｃｍを超えると、表面張力γが大きくなりすぎて発生している泡をそのまま残してしまうからである。
【００３２】
本発明において、ポリイミド前駆体組成物の表面張力γＰＩは、０．０２０Ｎ／ｃｍ以上０．０４０Ｎ／ｃｍ以下であることが好ましい。０．０２０Ｎ／ｃｍ未満では、ポリイミド前駆体組成物がだれたり、流れたり、はじいたりし、また、０．０４０Ｎ／ｃｍを超えると、被膜に気泡が発生して平滑性が損なわれるからである。
【００３３】
本発明において、ポリイミド前駆体組成物の４０度Ｃにおける粘度η４０は、２０Ｐ以上５８０Ｐ以下であることが好ましい。なぜ、４０度Ｃにおける粘度η４０が重要かといえば、表面張力等との絡みから、それよりも低い温度や高い温度では、所望の印刷性が得られないことを見出したからである。換言すれば、４０度Ｃにおいて、最もよい印刷性が得られるのである。η４０が２０Ｐ未満では、スクリーン印刷に用いた場合に、形成されたレリーフパターンの形状保持性がなくなり、また、η４０が５８０Ｐを超えると、版パターンの開口部への充填性が悪化して抜けが生じるからである。
【００３４】
本発明のポリイミド前駆体組成物は、ポリスチレン換算重量平均分子量が１０万以上２０万以下であることが好ましい。ポリスチレン換算重量平均分子量が１０万未満では、被膜にハジキなどの欠陥が増加し、また、２０万を超えると、多量の消泡剤又はレベリング剤が必要となり、その結果、密着性が悪化するからである。
【００３５】
本発明のポリイミド前駆体組成物は、固形分濃度が１０重量％以上２８重量％以下であることが好ましい。固形分濃度が１０重量％未満では、本来ポリイミド樹脂が有する耐熱性、電気絶縁性、機械強度特性、不燃性等の優れた特性が十分に発揮されにくく、また、２８重量％を超えると、インクが不安定になってゲル化するため、平滑性が悪くなるからである。
【００３６】
本発明のポリイミド前駆体組成物には、塗布時の作業性及び被膜形成前後の膜特性を向上させるため、エポキシ樹脂、フェノール樹脂、ウレタン樹脂、シリコーン樹脂、ポリアミド樹脂などを混合してもよい。また、感光剤、着色剤（染料又は顔料）、熱安定剤、酸化防止剤、難燃性剤、滑剤、イミド化剤などの充填剤を、添加してもよい。
【００３７】
本発明の電子部品は、前記いずれかのポリイミド前駆体組成物をイミド転化してなるポリイミド樹脂の層を有することが必要である。印刷時の高せん断速度下においてもポリイミド前駆体組成物がだれたり流れたりせず、スクリーン印刷用オーバーコート材等のような用途において、ＦＰＣ等のような基材に塗布、焼成したときに塗膜の印刷性が良好で、耐屈曲性に富み、密着性がよく、しかも不燃性を有しているポリイミド樹脂の優れた特性を活用できるからである。
【００３８】
本発明の被膜形成方法は、前記いずれかのポリイミド前駆体組成物を基材に印刷し、３０度Ｃ以上５０度Ｃ以下で乾燥させた後、イミド転化させることが必要である。３０度Ｃ未満では、前駆体溶液が十分に流れることができず、平滑性をだすことができない。また、５０度Ｃを超えると、前駆体溶液が十分に流れる前に、溶媒が乾燥し粘度上昇し、平滑性をだすことができない。
【００３９】
以下、実施例によって本発明をさらに具体的に説明する。実施例及び比較例におけるポリイミド前駆体組成物及びポリイミド樹脂層の各物性評価は、次のようにして行った。
（１）粘度の測定
ポリイミド前駆体組成物を４０±１度Ｃの温水バスに２時間放置し、ブルックフィールド粘度計ＬＶＴを用いて、粘度η４０の測定を行った。
（２）表面張力の測定
ポリイミド前駆体組成物を２３±１度Ｃの温水バスに２時間放置し、協和界面科学社製の全自動表面張力計ＣＢＶＰ−Ｚを用いて、白金プレートを使ったプレート法にて、オルガノポリシロキサン、又はポリアクリル酸エステルの表面張力γ、及びポリイミド前駆体組成物の表面張力γＰＩを測定した。
（３）平均分子量の測定
日本ウォーターズ製の２６９５クロマトグラフを用いて、「Ｓｔｙｒａｇｅｌ」（登録商標）ＨＴ３、ＨＴ４及びＨＴ５を連結したものをカラムとし、３０ｍＭりん酸のＤＭＡＣを移動相とするサイズ排除クロマトグラフィー（ＳＥＣ）によってポリイミド前駆体組成物のポリスチレン換算による重量平均分子量を算出した。
（４）消泡性の評価
被膜に泡が生じていない場合を○、生じている場合を×とした。
（５）平滑性の評価
目視にて被膜表面に凹凸がない場合を○、凹凸がある場合を×とした。
【実施例１】
【００４０】
（ａ）ポリイミド前駆体組成物の作製
５００ｍＬの３つ口フラスコに攪拌羽根を取り付けて合成容器とし、芳香族テトラカルボン酸二無水物として和光純薬工業社製のピロメリット酸二無水物（ＰＭＤＡ）３２．６８ｇ（０．１４９８ｍｏｌ）、及び溶媒として三菱ガス化学社製のＮ−メチルピロリドン（ＮＭＰ）３０６．２ｇを投入し、６０度Ｃに加熱して２時間撹拌し、固形分濃度が１７重量％のＰＭＤＡ組成物を得た。これに、芳香族ジアミンとして和光純薬工業社製の４，４’−ジアミノジフェニエーテル（ＯＤＡ）３０．００ｇ（０．１４９８ｍｏｌ）を加え、６０度Ｃで１時間撹拌して、固形分濃度が１７重量％であるポリイミド前駆体組成物を得た。このポリイミド前駆体組成物のポリスチレン換算重量平均分子量は、１５００００であった。
【００４１】
（ｂ）オルガノポリシロキサンの添加
前記（ａ）で作製したポリイミド前駆体組成物を用い、酸固形分１００重量部に対して、表１のＷのジメチルポリシロキサン０．６０重量部を混合し、ポリイミド前駆体組成物を調製した。
【実施例２】
【００４２】
（ｃ）ポリイミド前駆体組成物の作製
５００ｍＬの３つ口フラスコに攪拌羽根を取り付けて合成容器とし、芳香族テトラカルボン酸二無水物として三菱化学社製のビフェニルテトラカルボン酸二無水物（ＢＰＤＡ）４４．０７ｇ（０．１４９８ｍｏｌ）、及び溶媒として三菱ガス化学社製のＮ−メチルピロリドン（ＮＭＰ）２９４．２６ｇを投入し、６０度Ｃに加熱して２時間撹拌し、固形分濃度が１７重量％のＢＰＤＡ組成物を得た。これに、芳香族ジアミンとして日本化薬社製のパラフェニレンジアミン（ＰＤＡ）１６．２０ｇ（０．１４９８ｍｏｌ）を加え、６０度Ｃで１時間撹拌して、固形分濃度が１７重量％であるポリイミド前駆体組成物を得た。このポリイミド前駆体組成物のポリスチレン換算重量平均分子量は、２０００００であった。
【００４３】
（ｄ）オルガノポリシロキサンの添加
前記（ｃ）で作製したポリイミド前駆体組成物を用い、酸固形分１００重量部に対して、表１のＶのエーテル変性ポリシロキサン０．６０重量部を混合し、ポリイミド前駆体組成物を調製した。
【実施例３】
【００４４】
実施例１の（ａ）と同様にして、ポリスチレン換算重量平均分子量が１２００００であり、固形分濃度が１7重量％のＰＭＤＡ／ＯＤＡからなるポリイミド前駆体組成物を作製し、酸固形分１００重量部に対して、表１のＵのポリアクリル酸エチル０．６０量部を混合し、ポリイミド前駆体組成物を調製した。
【実施例４】
【００４５】
実施例１の（ａ）と同様にして、ポリスチレン換算重量平均分子量が１２００００であり、固形分濃度が１７重量％のＰＭＤＡ／ＯＤＡからなるポリイミド前駆体を作製し、酸固形分１００重量部に対して、表１のＸのジメチルポリシロキサン０．６重量部を混合し、ポリイミド前駆体組成物を調製した。
【実施例５】
【００４６】
実施例１の（ａ）と同様にして、ポリスチレン換算重量平均分子量が１２００００であり、固形分濃度が１７重量％のＰＭＤＡ／ＯＤＡからなるポリイミド前駆体を作製し、酸固形分１００重量部に対して、表１のＹのジメチルポリシロキサン０．６０重量部を混合し、ポリイミド前駆体組成物を調製した。
【実施例６】
【００４７】
実施例１の（ａ）と同様にして、ポリスチレン換算重量平均分子量が１０００００であり、固形分濃度が１７重量％のＰＭＤＡ／ＯＤＡからなるポリイミド前駆体を作製し、酸固形分１００重量部に対して、表１のＷのジメチルポリシロキサン０．０１重量部を混合し、ポリイミド前駆体組成物を調製した。
【実施例７】
【００４８】
実施例１の（ａ）と同様にして、ポリスチレン換算重量平均分子量が１２００００であり、固形分濃度が１７重量％のＰＭＤＡ／ＯＤＡからなるポリイミド前駆体を作製し、酸固形分１００重量部に対して、表１のＷのジメチルポリシロキサン５．００重量部を混合し、ポリイミド前駆体組成物を調製した。
【実施例８】
【００４９】
実施例２の（ｃ）と同様にして、ポリスチレン換算重量平均分子量が２０００００であり、固形分濃度が１０重量％のＢＰＤＡ／ＰＤＡからなるポリイミド前駆体組成物を作製し、酸固形分１００重量部に対して、表１のＷのジメチルポリシロキサン０．６０重量部を混合し、ポリイミド前駆体組成物を調製した。
【実施例９】
【００５０】
実施例２の（ｃ）と同様にして、ポリスチレン換算重量平均分子量が１０００００であり、固形分濃度が２８重量％のＢＰＤＡ／ＰＤＡからなるポリイミド前駆体組成物を作製し、酸固形分１００重量部に対して、表１のＷのジメチルポリシロキサン０．６０重量部を混合し、ポリイミド前駆体組成物を調製した。
【００５１】
（比較例１）
実施例１の（ａ）と同様にして、ポリスチレン換算重量平均分子量が１２００００であり、固形分濃度が１７重量％のＰＭＤＡ／ＯＤＡからなるポリイミド前駆体を作製した。この場合には、オルガノポリシロキサン及びポリアクリル酸エステルのいずれも添加しなかった。
【００５２】
（比較例２）
実施例１の（ａ）と同様にして、ポリスチレン換算重量平均分子量が１５００００であり、固形分濃度が１７重量％のＰＭＤＡ／ＯＤＡからなるポリイミド前駆体を作製し、酸固形分１００重量部に対して、表１のＺのジメチルポリシロキサン０．６０重量部を混合し、ポリイミド前駆体組成物を調製した。
【００５３】
（比較例３）
実施例１の（ａ）と同様にして、ポリスチレン換算重量平均分子量が１２００００であり、固形分濃度が１７重量％のＰＭＤＡ／ＯＤＡからなるポリイミド前駆体を作製し、酸固形分１００重量部に対して、表１のＷのジメチルポリシロキサン６．００重量部を混合し、ポリイミド前駆体組成物を調製した。
【００５４】
（比較例４）
実施例１の（ａ）と同様にして、ポリスチレン換算重量平均分子量が５００００であり、固形分濃度が２１重量％のＰＭＤＡ／ＯＤＡからなるポリイミド前駆体を作製し、酸固形分１００重量部に対して、表１のＷのジメチルポリシロキサン０.６０重量部を混合し、ポリイミド前駆体組成物を調製した。
【００５５】
（比較例５）
実施例２の（ｃ）と同様にして、ポリスチレン換算重量平均分子量が１０００００であり、固形分濃度が３０重量％のＢＰＤＡ／ＰＤＡからなるポリイミド前駆体を作製し、酸固形分１００重量部に対して、表１のＷのジメチルポリシロキサン０.６０重量部を混合し、ポリイミド前駆体組成物を調製した。
【００５６】
（比較例６）
実施例２の（ｃ）と同様にして、ポリスチレン換算重量平均分子量が２５００００であり、固形分濃度が９重量％のＢＰＤＡ／ＰＤＡからなるポリイミド前駆体を作製し、酸固形分１００重量部に対して、表１のＵのポリアクリル酸エチル０.６０重量部を混合し、ポリイミド前駆体組成物を調製した。
【００５７】
「スクリーン印刷用オーバーコートフィルムの作製及び評価」
銅貼積層板エスパネックスＭ（新日鐵化学社製）を用い、この積層板に各実施例及び各比較例で作製したポリイミド前駆体組成物をスクリーン印刷した。その後、４０度Ｃで２０分、８０度Ｃで１０分、１２０度Ｃで３０分、２００度Ｃで３０分、及び３００度Ｃで３０分、それぞれ加熱焼成してイミド転化させ、イミド化被膜を形成した。これらの一次イミド化被膜の厚みは、いずれも１５μｍであった。その後、前記評価方法に基づき、オーバーコートフィルムの特性を評価した結果を、表２に示す。
【００５８】
【表１】
2008133313.tif 000002
【００５９】
【表２】
2008133313.tif 000003
【００６０】
表２から明らかなように、実施例１ないし実施例９は、すべて消泡性及び平滑性が○であって印刷性が優れている。一方、比較例１ないし比較例６は、いずれも平滑性が×であり、印刷性において問題がある。
【産業上の利用可能性】
【００６１】
本発明のポリイミド前駆体組成物は、耐熱電子部品用途に利用することができる。例えば、スクリーン印刷用オーバーコート材、層間絶縁膜、保護膜（カバーレイ）等にとくに好適である。それ以外にも、接着剤、耐熱性ペーストとして利用することができる。
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
芳香族テトラカルボン酸二無水物と芳香族ジアミンとの重合により得られるポリイミド前駆体と、
前記ポリイミド前駆体１００重量部に対して０．０１重量部以上５．００重量部以下添加される、オルガノポリシロキサン、ポリアクリル酸エステル及びポリビニルエーテルの少なくともいずれかと
を含有するポリイミド前駆体組成物。
【請求項２】
前記オルガノポリシロキサン、前記ポリアクリル酸エステル及び前記ポリビニルエーテルは、分子量が３千以上１０万以下である
請求項１に記載のポリイミド前駆体組成物。
【請求項３】
前記オルガノポリシロキサン、前記ポリアクリル酸エステル及び前記ポリビニルエーテルは、溶解度パラメータδが７．３ｃａｌ／ｃｍ3以上９．４ｃａｌ／ｃｍ3以下である
請求項１又は請求項２に記載のポリイミド前駆体組成物。
【請求項４】
前記オルガノポリシロキサン、前記ポリアクリル酸エステル及び前記ポリビニルエーテルは、表面張力γが０．０２０Ｎ／ｃｍ以上０．０３５Ｎ／ｃｍ以下である
請求項１から３のいずれかに記載のポリイミド前駆体組成物。
【請求項５】
表面張力γPIが０．０２０Ｎ／ｃｍ以上０．０４０Ｎ／ｃｍ以下である
請求項１から４のいずれかに記載のポリイミド前駆体組成物。
【請求項６】
４０度Ｃにおける粘度η40が２０Ｐ以上５８０Ｐ以下である
請求項１から５のいずれかに記載のポリイミド前駆体組成物。
【請求項７】
前記ポリイミド前駆体は、ポリスチレン換算重量平均分子量が１０万以上２０万以下である
請求項１から６のいずれかに記載のポリイミド前駆体組成物。
【請求項８】
固形分濃度が１０重量％以上２８重量％以下である
請求項１から７のいずれかに記載のポリイミド前駆体組成物。
【請求項９】
請求項１から８のいずれかに記載のポリイミド前駆体組成物をイミド転化してなるポリイミド樹脂の層を有する電子部品。
【請求項１０】
請求項１から８のいずれかに記載のポリイミド前駆体組成物を基材に印刷し、３０度Ｃ以上５０度Ｃ以下で乾燥させた後、イミド転化させる被膜形成方法。
【手続補正２】
【補正対象書類名】明細書
【補正対象項目名】全文
【補正方法】変更
【補正の内容】
【発明の詳細な説明】
【技術分野】
【０００１】
本発明は、スクリーン印刷用オーバーコート材等の用途に適したポリイミド前駆体組成物、及びこれを用いてフレキシブル配線基板（ＦＰＣ）等に塗布乾燥後、ポストベイクして形成される電子部品並びに被膜形成方法に関するものである。
【背景技術】
【０００２】
ポリイミドは、耐熱・保護材料として優れているため、種々の基材表面にコーティングされて用いられている。コーティング方法としては、従来からスピンコートやスクリーン印刷等が知られているが、工程短縮等のニーズに対応する観点からは、スクリーン印刷が望ましい。
【０００３】
このスクリーン印刷に用いられるコーティング材としては、印刷時の高せん断速度下で粘度が一時的に低下することにより流動し、基材に転移した後、だれたり流れたりしないことが求められるため、通常、ビンガム流体であってチクソトロピー性を有する材料が求められている。
【０００４】
そこで、ポリアミド酸溶液を加熱処理することによりチクソトロピー性を付与する技術が提案されている（例えば、特許文献１参照）。しかし、そのような技術は煩雑であり、しかもポリアミド酸溶液が不安定になるという問題がある。
【０００５】
また、非溶解性の溶剤と消泡剤などを混合する方法も提案されている（例えば、特許文献２参照）。しかし、このような非溶解性の溶剤を樹脂溶液に均一に微分散させることは困難であり、樹脂溶液の安定性が乏しくなる。
【特許文献１】特許第３２１６８４９号公報
【特許文献２】特開２００６−１６９３５２号公報
【発明の開示】
【発明が解決しようとする課題】
【０００６】
本発明の解決課題は、溶液中への微分散が困難な溶剤を大量に添加することなく、かつ、チクソトロピー性を付与することなく、印刷性に優れ、スクリーン印刷用オーバーコート材等の耐熱電子部品用途に適したポリイミド前駆体組成物を提供することにある。また、本発明の別の課題は、これを用いた電子部品並びに被膜形成方法を提供することにある。
【課題を解決するための手段】
【０００７】
ポリアミド酸溶液の印刷性を向上させるには、消泡性（塗膜の泡かみを抑えること）と、平滑性（塗膜の凹凸及びはじきをなくすこと）の二つの要素を、ともに向上させることが必要である。ここで、消泡とは、表面張力が均一になって発生している泡の表面に、それよりも表面張力の小さな粒子を付着させることにより泡の表面張力を不均一にさせ、その泡をつぶすことをいう。従来、印刷における平滑性の向上手段としては、チクソトロピー性を付与する手段が一般的である。
【０００８】
そして、本願発明者は、従来の技術とは異なり、より消泡効果の高い添加剤を用い、かつ、基材に塗布後、適切な温度で乾燥させることにより、消泡性及び平滑性の両方をともに満足させ、印刷性の向上が実現できることを見出した。
【０００９】
本発明のポリイミド前駆体組成物は、ポリイミド前駆体と、オルガノポリシロキサン、ポリアクリル酸エステル及びポリビニルエーテルの少なくともいずれかとを含有する。ポリイミド前駆体は、芳香族テトラカルボン酸二無水物と芳香族ジアミンとの重合により得られる。オルガノポリシロキサン、ポリアクリル酸エステル及びポリビニルエーテルの少なくともいずれかは、ポリイミド前駆体１００重量部に対して０．０１重量部以上５．００重量部以下添加される。
【００１０】
また、本発明のポリイミド前駆体組成物では、オルガノポリシロキサン、ポリアクリル酸エステル及びポリビニルエーテルの分子量が３千以上１０万以下であるのが好ましい。
【００１１】
また、本発明のポリイミド前駆体組成物では、オルガノポリシロキサン、ポリアクリル酸エステル及びポリビニルエーテルの溶解度パラメータδが７．３ｃａｌ／ｃｍ3以上９．４ｃａｌ／ｃｍ3以下であるのが好ましい。
【００１２】
また、本発明のポリイミド前駆体組成物では、オルガノポリシロキサン、ポリアクリル酸エステル及びポリビニルエーテルの表面張力γが０．０２０Ｎ／ｃｍ以上０．０３５Ｎ／ｃｍ以下であるのが好ましい。
【００１３】
また、本発明のポリイミド前駆体組成物は、表面張力γPIが０．０２０Ｎ／ｃｍ以上０．０４０Ｎ／ｃｍ以下であるのが好ましい。
【００１４】
また、本発明のポリイミド前駆体組成物は、４０度Ｃにおける粘度η40が２０Ｐ以上５８０Ｐ以下であるのが好ましい。
【００１５】
また、本発明のポリイミド前駆体は、ポリスチレン換算重量平均分子量が１０万以上２０万以下であるのが好ましい。
【００１６】
また、本発明のポリイミド前駆体組成物は、固形分濃度が１０重量％以上２８重量％以下であるのが好ましい。
【００１７】
また、本発明の電子部品は、前記いずれかのポリイミド前駆体組成物をイミド転化してなるポリイミド樹脂の層を有する。
【００１８】
さらに、本発明の被膜形成方法では、上記いずれかのポリイミド前駆体組成物を基材に印刷し、３０度Ｃ以上５０度Ｃ以下で乾燥させた後、イミド転化させる。
【発明の効果】
【００１９】
本発明のポリイミド前駆体組成物は、後掲する表２に示すように、これを塗布、焼成してなる塗膜の印刷性がきわめて良好である。すなわち、塗膜の消泡性がよく、かつ、平滑性に優れている。また、塗膜としての耐屈曲性に富み、塗布する対象基材との密着性がよく、しかも不燃性を有している。したがって、このような優れた特性を有するポリイミド前駆体組成物は、印刷時の高せん断速度下においてもだれたり流れたりしないため、とくに、スクリーン印刷用オーバーコート材等のような用途に有効である。また、本発明の被膜形成方法では、本発明のポリイミド前駆体組成物が基材に印刷された後、最も適切な温度において乾燥される。このため、従来技術による被膜と比較して、消泡性がよく、かつ、平滑性に優れた被膜が形成される。
【発明を実施するための最良の形態】
【００２０】
本発明のポリイミド前駆体組成物は、ポリイミド前駆体と、オルガノポリシロキサン、ポリアクリル酸エステル及びポリビニルエーテルの少なくともいずれかとを含有する。ポリイミド前駆体は、芳香族テトラカルボン酸二無水物と芳香族ジアミンとの重合により得られる。オルガノポリシロキサン、ポリアクリル酸エステル及びポリビニルエーテルの少なくともいずれかは、ポリイミド前駆体１００重量部に対して０．０１重量部以上５．００重量部以下添加される。なお、ポリイミド前駆体は、ポリイミド前駆体組成物の主成分とされる。
【００２１】
まず、ポリイミド前駆体を主成分とする理由は、本来ポリイミドが有する電気絶縁特性、耐熱性、可とう性、耐薬品性等の優れた性質を、最も効果的に利用することができるからである。
【００２２】
本発明において、芳香族テトラカルボン酸二無水物として、３，４，３'，４'−ベンゾフェノンテトラカルボン酸二無水物、無水ピロメリト酸、３，４，３'，４'−ビフェニルテトラカルボン酸二無水物、３，４，３'，４'−ジフェニルスルホキシドテトラカルボン酸二無水物、２，３，３'，４'−ジフェニルエーテルテトラカルボン酸二無水物、３，４，３'，４'−ジフェニルスルフィドテトラカルボン酸二無水物、２，３，３'，４'−ビフェニルテトラカルボン酸二無水物、２，３，３'，４'−ジフェニルメタンテトラカルボン酸二無水物、３，４，３'，４'−ジフェニル（２，２−イソプロピリデン)テトラカルボン酸二無水物、２，３，３'，４'−ジフェニルスルホキシドテトラカルボン酸二無水物、３，４，３'，４'−ジフェニルエーテルテトラカルボン酸二無水物、３，４，３'，４'−ジフェニルスルホンテトラカルボン酸二無水物、２，３，３'，
４'−ジフェニルスルホントラカルボン酸二無水物、２，３，３'，４'−ジフェニルスルフィドテトラカルボン酸二無水物、３，４，３'，４'−ジフェニルスルメタンテトラカルボン酸二無水物、２，３，３'，４'−ベンゾフェノンテトラカルボン酸二無水物、２，３，３'，４'−ジフェニル（２，２−イソプロピリデン)テトラカルボン酸二無水物、４，４'‐（ヘキサフルオロイソプロピル）フタル酸二無水物、ビスフェノール酸二無水物などが例示される。なお、これらの芳香族テトラカルボン酸二無水物は、単独で、又は混合して用いることができる。
【００２３】
本発明において、芳香族ジアミンとして、４，４'−ジアミノジフェニルメタン、４，４'−ジアミノジフェニルスルホン、４，４'−ジアミノジフェニルエーテル、１，４−ジアミノベンゼン、１，３−ジアミノベンゼン、２，２'−ジメチル−４，４'−ジアミノビフェニル、２，４−ジアミノトルエン、３，４' −ビフェニルジアミン、３，４'−ジアミノジフェニルスルホキシド、２，２−ビス（３−アミノフェニル）プロパン、４，４'−ジアミノベンゾフェノン、３，３' −ビフェニルジアミン、３，４'−ジアミノジフェニルエーテル、２，６−ジアミノトルエン、４，４'−ビフェニルジアミン、３，３'−ジアミノジフェニルスルホン、３，４'−ジアミノジフェニルメタン、３，３'−ジアミノジフェニルエーテル、４，４'−ビス（４−アミノフェニル）スルフィド、３，３'−ジアミノジフェニルメタン、２，２−ビス（４−アミノフェニル）プロパン、２，２−（３−アミノフェニル）（４−アミノフェニル）プロパン、３，３'−ジアミノベンゾフェノン、３，３'−ジメチル−４，４'−ジアミノビフェニル、３，３'−ビス（４−アミノフェニル）スルフィド、４，４'−ジアミノジフェニルスルホキシド、３，４'−ジアミノベンゾフェノン、３，３'−ジアミノジフェニルスルホキシド、３，４'−ジアミノジフェニルスルホン、２，５−ジアミノトルエン、３，３'−ジアミノジフェニルエーテル、４，４'−ビス（４−アミノフェニル）スルフィド、３，３'−ジアミノジフェニルメタン、２，２−ビス（４−アミノフェニル）プロパン、２，２−（３−アミノフェニル）（４−アミノフェニル）プロパン、３，３'−ジアミノベンゾフェノン、３，３'−ジメチル−４，４'−ジアミノビフェニル、２，２'−ジメチル−４，４'−ジアミノビフェニル、３，４'−ビス（４−アミノフェニル）スルフィド、３，３'−ビス（４−アミノフェニル）スルフィド、４，４'−ジアミノジフェニルスルホキシド、３，４'−ジアミノベンゾフェノン、３，３'−ジアミノジフェニルスルホキシド、３，４'−ジアミノジフェニルスルホン、２，５−ジアミノトルエン、３，３'−ヒドロキシ−４，４'−ジアミノビフェニル、１，３−ビス−（３−アミノフェノキシ）ベンゼン、１，３−ビス−（４−アミノフェノキシ）ベンゼン、ジアミノベンゾアニリド、メチレンジアニリンが例示される。なお、これらの芳香族ジアミンは、単独で、又は混合して用いることができる。
【００２４】
本発明において、芳香族テトラカルボン酸二無水物と芳香族ジアミンとの重合において用いる有機極性溶媒としては、例えば、Ｎ，Ｎ−ジメチルホルムアミド、Ｎ，Ｎ−ジメチルアセトアミド、Ｎ，Ｎ−ジエチルアセトアミド、Ｎ−メチル−２−ピロリドン、１，３−ジメチル−２−イミダゾリジノン、Ｎ−メチルカプロラクタム、ヘキサメチルホスホリックトリアミド、１，２−ジメトキシエタン、ジグライム、トリグライム、テトラヒドロフラン、１，４−ジオキサン、γ−ブチロラクトン、炭酸ジメチル、炭酸ジエチル、炭酸エチレン、炭酸プロピレン、ジエトキシエタン、ジメチルスルホキシド、スルホランなどが挙げられる。特に、Ｎ，Ｎ−ジメチルアセトアミドが好ましい。なお、これらの溶媒を単独で又は混合物として用いることができる。
【００２５】
次に、添加剤として、オルガノポリシロキサン、ポリアクリル酸エステル又はポリビニルエーテルの少なくともいずれかを選択する理由は、これらの物質が、本発明の目的とする印刷性向上に寄与する消泡効果が優れているからである。オルガノポリシロキサンとしては、ジメチルポリシロキサン、フェニルメチルポリシロキサン、ビニルメチルポリシロキサン、エーテル変性ポリシロキサン等を用いることができる。ポリアクリル酸エステルとしては、ポリアクリル酸エチル、ポリアクリル酸イソブチル、ポリアクリル酸ノルマルブチル、ポリアクリル酸２−エチルヘキシル、ポリアクリル酸ターシャリーブチル、ポリアクリル酸イソノニル等を用いることができる。また、ポリビニルエーテルとしては、ポリエチルビニルエーテル、ポリノルマルプロピルビニルエーテル、イソプロピルビニルエーテル、ノルマルブチルビニルエーテル、イソブチルビニルエーテル、ターシャリーブチルビニルエーテル、ノルマルオクチルビニルエーテル、２−メチルヘキシルビニルエーテル等を用いることができる。なお、後述する実施例においては、添加剤としてオルガノポリシロキサン及びポリアクリル酸エステルを用いた場合を例示しているが、同様に、ポリビニルエーテルを添加剤として用いた場合にも、同等の効果を奏することができる。
【００２６】
ポリイミド前駆体１００重量部に対して、オルガノポリシロキサン、ポリアクリル酸エステル及びポリビニルエーテルの少なくともいずれかを、０．０１重量部以上５．００重量部以下添加する必要がある。０．０１重量部未満では、塗膜の平滑性を得ることが難しく、また、５．００重量部を超えると、本来ポリイミド樹脂が有する耐熱性、電気絶縁性、機械強度特性、不燃性等の優れた特性が発揮されにくくなるからである。
【００２７】
このように、本発明においては、ポリイミド前駆体組成物に添加すべき添加剤の種類を規定するとともに、その添加率の適正な範囲を規定することにより、ポリアミド酸組成物を加熱処理したりする必要をなくし、かつ、非溶解性の溶剤を用いたりする必要もなくすことができる。つまり、従来技術とは異なる観点から、印刷性向上のために最適な添加剤の種類及び適正な添加率の範囲を見出した点に、本発明の最大の特徴がある。
【００２８】
本発明において、オルガノポリシロキサン、ポリアクリル酸エステル及びポリビニルエーテルの分子量は、３千以上１０万以下であることが好ましい。３千未満では、消泡効果がなく、また、１０万を超えると、はじいてしまうからである。
【００２９】
本発明において、オルガノポリシロキサン、ポリアクリル酸エステル及びポリビニルエーテルの溶解度パラメータδは、７．３ｃａｌ／ｃｍ3以上９．４ｃａｌ／ｃｍ3以下であることが好ましい。ここで、溶解度パラメータδとは、凝集エネルギー密度の平方根で定義され、溶液に対する溶解しやすさを示すものである。溶液の溶解度パラメータとの差が小さいほど溶解しやすく、差が大きいほど溶解しにくくなる。溶解度パラメータδが７．３ｃａｌ／ｃｍ3未満では、消泡効果は高いが、はじいてしまうからである。また、９．４ｃａｌ／ｃｍ3を超えると、溶液に溶解してしまうため、消泡効果を得ることができないからである。
【００３０】
本発明において、オルガノポリシロキサン、ポリアクリル酸エステル及びポリビニルエーテルの表面張力γは、０．０２０Ｎ／ｃｍ以上０．０３５Ｎ／ｃｍ以下であることが好ましい。０．０２０Ｎ／ｃｍ未満では、表面張力γが小さすぎてはじいてしまい、また、０．０３５Ｎ／ｃｍを超えると、表面張力γが大きくなりすぎて発生している泡をそのまま残してしまうからである。
【００３１】
本発明において、ポリイミド前駆体組成物の表面張力γPIは、０．０２０Ｎ／ｃｍ以上０．０４０Ｎ／ｃｍ以下であることが好ましい。０．０２０Ｎ／ｃｍ未満では、ポリイミド前駆体組成物がだれたり、流れたり、はじいたりし、また、０．０４０Ｎ／ｃｍを超えると、被膜に気泡が発生して平滑性が損なわれるからである。
【００３２】
本発明において、ポリイミド前駆体組成物の４０度Ｃにおける粘度η40は、２０Ｐ以上５８０Ｐ以下であることが好ましい。なぜ、４０度Ｃにおける粘度η40が重要かといえば、表面張力等との絡みから、それよりも低い温度や高い温度では、所望の印刷性が得られないことを本願発明者が見出したからである。換言すれば、４０度Ｃにおいて、最もよい印刷性が得られるのである。η40が２０Ｐ未満では、スクリーン印刷に用いた場合に、形成されたレリーフパターンの形状保持性がなくなり、また、η40が５８０Ｐを超えると、版パターンの開口部への充填性が悪化して抜けが生じるからである。
【００３３】
本発明のポリイミド前駆体は、ポリスチレン換算重量平均分子量が１０万以上２０万以下であることが好ましい。ポリスチレン換算重量平均分子量が１０万未満では、被膜にハジキなどの欠陥が増加し、また、２０万を超えると、多量の消泡剤又はレベリング剤が必要となり、その結果、密着性が悪化するからである。
【００３４】
本発明のポリイミド前駆体組成物は、固形分濃度が１０重量％以上２８重量％以下であることが好ましい。固形分濃度が１０重量％未満では、本来ポリイミド樹脂が有する耐熱性、電気絶縁性、機械強度特性、不燃性等の優れた特性が十分に発揮されにくく、また、２８重量％を超えると、インクが不安定になってゲル化するため、平滑性が悪くなるからである。
【００３５】
本発明のポリイミド前駆体組成物には、塗布時の作業性及び被膜形成前後の膜特性を向上させるため、エポキシ樹脂、フェノール樹脂、ウレタン樹脂、シリコーン樹脂、ポリアミド樹脂などを混合してもよい。また、感光剤、着色剤（染料又は顔料）、熱安定剤、酸化防止剤、難燃性剤、滑剤、イミド化剤などの充填剤を添加してもよい。
【００３６】
本発明の電子部品は、上述のようなポリイミド前駆体組成物をイミド転化してなるポリイミド樹脂の層を有することが必要である。印刷時の高せん断速度下においてもポリイミド前駆体組成物がだれたり流れたりせず、スクリーン印刷用オーバーコート材等のような用途において、ＦＰＣ等のような基材に塗布、焼成したときに塗膜の印刷性が良好で、耐屈曲性に富み、密着性がよく、しかも不燃性を有しているポリイミド樹脂の優れた特性を活用できるからである。
【００３７】
本発明の被膜形成方法では、上述のようなポリイミド前駆体組成物を基材に印刷し、３０度Ｃ以上５０度Ｃ以下で乾燥させた後、イミド転化させることが必要である。３０度Ｃ未満では、前駆体溶液が十分に流れることができず、平滑性をだすことができない。また、５０度Ｃを超えると、前駆体溶液が十分に流れる前に、溶媒が乾燥し粘度上昇し、平滑性をだすことができない。
【００３８】
以下、実施例によって本発明をさらに具体的に説明する。実施例及び比較例におけるポリイミド前駆体組成物及びポリイミド樹脂層の各物性評価は、次のようにして行った。
（１）粘度の測定
ポリイミド前駆体組成物を４０±１度Ｃの温水バスに２時間放置した後、ブルックフィールド粘度計ＬＶＴを用いて、粘度η40の測定を行った。
（２）表面張力の測定
ポリイミド前駆体組成物を２３±１度Ｃの温水バスに２時間放置した後、協和界面科学社製の全自動表面張力計ＣＢＶＰ−Ｚを用いて、白金プレートを使ったプレート法にて、オルガノポリシロキサン又はポリアクリル酸エステルの表面張力γ、及びポリイミド前駆体組成物の表面張力γPIを測定した。
（３）平均分子量の測定
日本ウォーターズ製の２６９５クロマトグラフを用いて、「Ｓｔｙｒａｇｅｌ」（登録商標）ＨＴ３、ＨＴ４及びＨＴ５を連結したものをカラムとし、３０ｍＭりん酸のＤＭＡＣを移動相とするサイズ排除クロマトグラフィー（ＳＥＣ）によってポリイミド前駆体のポリスチレン換算による重量平均分子量を算出した。
（４）消泡性の評価
被膜に泡が生じていない場合を○、生じている場合を×とした。
（５）平滑性の評価
目視にて被膜表面に凹凸がない場合を○、凹凸がある場合を×とした。
【実施例１】
【００３９】
（ａ）ポリイミド前駆体溶液の作製
５００ｍＬの３つ口フラスコに攪拌羽根を取り付けて合成容器とし、芳香族テトラカルボン酸二無水物として和光純薬工業社製のピロメリット酸二無水物（ＰＭＤＡ）３２．６８ｇ（０．１４９８ｍｏｌ）、及び溶媒として三菱ガス化学社製のＮ−メチルピロリドン（ＮＭＰ）３０６．２ｇを投入し、６０度Ｃに加熱して２時間撹拌し、固形分濃度が１７重量％のＰＭＤＡ溶液を得た。これに、芳香族ジアミンとして和光純薬工業社製の４，４'−ジアミノジフェニエーテル（ＯＤＡ）３０．００ｇ（０．１４９８ｍｏｌ）を加え、６０度Ｃで１時間撹拌して、固形分濃度が１７重量％であるポリイミド前駆体溶液を得た。このポリイミド前駆体のポリスチレン換算重量平均分子量は、１５００００であった。
（ｂ）オルガノポリシロキサンの添加
前記（ａ）で作製したポリイミド前駆体溶液を用い、酸固形分１００重量部に対して、表１のＷのジメチルポリシロキサン０．６０重量部を混合し、ポリイミド前駆体組成物を調製した。
【実施例２】
【００４０】
（ｃ）ポリイミド前駆体溶液の作製
５００ｍＬの３つ口フラスコに攪拌羽根を取り付けて合成容器とし、芳香族テトラカルボン酸二無水物として三菱化学社製のビフェニルテトラカルボン酸二無水物（ＢＰＤＡ）４４．０７ｇ（０．１４９８ｍｏｌ）、及び溶媒として三菱ガス化学社製のＮ−メチルピロリドン（ＮＭＰ）２９４．２６ｇを投入し、６０度Ｃに加熱して２時間撹拌し、固形分濃度が１７重量％のＢＰＤＡ溶液を得た。これに、芳香族ジアミンとして日本化薬社製のパラフェニレンジアミン（ＰＤＡ）１６．２０ｇ（０．１４９８ｍｏｌ）を加え、６０度Ｃで１時間撹拌して、固形分濃度が１７重量％であるポリイミド前駆体溶液を得た。このポリイミド前駆体のポリスチレン換算重量平均分子量は、２０００００であった。
（ｄ）オルガノポリシロキサンの添加
前記（ｃ）で作製したポリイミド前駆体溶液を用い、酸固形分１００重量部に対して、表１のＶのエーテル変性ポリシロキサン０．６０重量部を混合し、ポリイミド前駆体組成物を調製した。
【実施例３】
【００４１】
実施例１の（ａ）と同様にして、ポリスチレン換算重量平均分子量が１２００００であり、固形分濃度が１７重量％のＰＭＤＡ／ＯＤＡからなるポリイミド前駆体溶液を作製し、酸固形分１００重量部に対して、表１のＵのポリアクリル酸エチル０．６０量部を混合し、ポリイミド前駆体組成物を調製した。
【実施例４】
【００４２】
実施例１の（ａ）と同様にして、ポリスチレン換算重量平均分子量が１２００００であり、固形分濃度が１７重量％のＰＭＤＡ／ＯＤＡからなるポリイミド前駆体溶液を作製し、酸固形分１００重量部に対して、表１のＸのジメチルポリシロキサン０．６重量部を混合し、ポリイミド前駆体組成物を調製した。
【実施例５】
【００４３】
実施例１の（ａ）と同様にして、ポリスチレン換算重量平均分子量が１２００００であり、固形分濃度が１７重量％のＰＭＤＡ／ＯＤＡからなるポリイミド前駆体溶液を作製し、酸固形分１００重量部に対して、表１のＹのジメチルポリシロキサン０．６０重量部を混合し、ポリイミド前駆体組成物を調製した。
【実施例６】
【００４４】
実施例１の（ａ）と同様にして、ポリスチレン換算重量平均分子量が１０００００であり、固形分濃度が１７重量％のＰＭＤＡ／ＯＤＡからなるポリイミド前駆体溶液を作製し、酸固形分１００重量部に対して、表１のＷのジメチルポリシロキサン０．０１重量部を混合し、ポリイミド前駆体組成物を調製した。
【実施例７】
【００４５】
実施例１の（ａ）と同様にして、ポリスチレン換算重量平均分子量が１２００００であり、固形分濃度が１７重量％のＰＭＤＡ／ＯＤＡからなるポリイミド前駆体溶液を作製し、酸固形分１００重量部に対して、表１のＷのジメチルポリシロキサン５．００重量部を混合し、ポリイミド前駆体組成物を調製した。
【実施例８】
【００４６】
実施例２の（ｃ）と同様にして、ポリスチレン換算重量平均分子量が２０００００であり、固形分濃度が１０重量％のＢＰＤＡ／ＰＤＡからなるポリイミド前駆体溶液を作製し、酸固形分１００重量部に対して、表１のＷのジメチルポリシロキサン０．６０重量部を混合し、ポリイミド前駆体組成物を調製した。
【実施例９】
【００４７】
実施例２の（ｃ）と同様にして、ポリスチレン換算重量平均分子量が１０００００であり、固形分濃度が２８重量％のＢＰＤＡ／ＰＤＡからなるポリイミド前駆体溶液を作製し、酸固形分１００重量部に対して、表１のＷのジメチルポリシロキサン０．６０重量部を混合し、ポリイミド前駆体組成物を調製した。
【００４８】
（比較例１）
実施例１の（ａ）と同様にして、ポリスチレン換算重量平均分子量が１２００００であり、固形分濃度が１７重量％のＰＭＤＡ／ＯＤＡからなるポリイミド前駆体溶液を作製した。この場合には、オルガノポリシロキサン及びポリアクリル酸エステルのいずれも添加しなかった。
【００４９】
（比較例２）
実施例１の（ａ）と同様にして、ポリスチレン換算重量平均分子量が１５００００であり、固形分濃度が１７重量％のＰＭＤＡ／ＯＤＡからなるポリイミド前駆体溶液を作製し、酸固形分１００重量部に対して、表１のＺのジメチルポリシロキサン０．６０重量部を混合し、ポリイミド前駆体組成物を調製した。
【００５０】
（比較例３）
実施例１の（ａ）と同様にして、ポリスチレン換算重量平均分子量が１２００００であり、固形分濃度が１７重量％のＰＭＤＡ／ＯＤＡからなるポリイミド前駆体溶液を作製し、酸固形分１００重量部に対して、表１のＷのジメチルポリシロキサン６．００重量部を混合し、ポリイミド前駆体組成物を調製した。
【００５１】
（比較例４）
実施例１の（ａ）と同様にして、ポリスチレン換算重量平均分子量が５００００であり、固形分濃度が２１重量％のＰＭＤＡ／ＯＤＡからなるポリイミド前駆体溶液を作製し、酸固形分１００重量部に対して、表１のＷのジメチルポリシロキサン０.６０重量部を混合し、ポリイミド前駆体組成物を調製した。
【００５２】
（比較例５）
実施例２の（ｃ）と同様にして、ポリスチレン換算重量平均分子量が１０００００であり、固形分濃度が３０重量％のＢＰＤＡ／ＰＤＡからなるポリイミド前駆体溶液を作製し、酸固形分１００重量部に対して、表１のＷのジメチルポリシロキサン０.６０重量部を混合し、ポリイミド前駆体組成物を調製した。
【００５３】
（比較例６）
実施例２の（ｃ）と同様にして、ポリスチレン換算重量平均分子量が２５００００であり、固形分濃度が９重量％のＢＰＤＡ／ＰＤＡからなるポリイミド前駆体溶液を作製し、酸固形分１００重量部に対して、表１のＵのポリアクリル酸エチル０.６０重量部を混合し、ポリイミド前駆体組成物を調製した。
【００５４】
「スクリーン印刷用オーバーコートフィルムの作製及び評価」
銅貼積層板エスパネックスＭ（新日鐵化学社製）を用い、この積層板に各実施例及び各比較例で作製したポリイミド前駆体組成物をスクリーン印刷した。その後、４０度Ｃで２０分、８０度Ｃで１０分、１２０度Ｃで３０分、２００度Ｃで３０分、及び３００度Ｃで３０分、それぞれ加熱焼成してイミド転化させ、イミド化被膜を形成した。これらの一次イミド化被膜の厚みは、いずれも１５μｍであった。その後、前記評価方法に基づき、オーバーコートフィルムの特性を評価した結果を、表２に示す。
【００５５】
【表１】
2008133313.tif 000004
【００５６】
【表２】
2008133313.tif 000005
【００５７】
表２から明らかなように、実施例１ないし実施例９は、すべて消泡性及び平滑性が○であって印刷性が優れている。一方、比較例１ないし比較例６は、いずれも平滑性が×であり、印刷性において問題がある。
【産業上の利用可能性】
【００５８】
本発明のポリイミド前駆体組成物は、耐熱電子部品用途に利用することができる。例えば、スクリーン印刷用オーバーコート材、層間絶縁膜、保護膜（カバーレイ）等にとくに好適である。それ以外にも、接着剤、耐熱性ペーストとして利用することができる。